(57)【要約】【課題】適度な透水性を有し、照り返しが少ない舗装体を提供することを目的とする。【解決手段】舗装材は、土砂材料１００重量部に対して、セメントが１３〜２０重量部配合されていることを特徴とする。【選択図】なし【特許請求の範囲】
【請求項１】
土砂材料１００重量部に対して、セメントが１３〜２０重量部配合されていることを特徴とする舗装材。
【請求項２】
有害物の溶出を防止する硬化剤が添加されていることを特徴とする請求項１記載の舗装材。
【請求項３】
セメント１００重量部に対して、硬化剤が１０〜２０重量部配合されていることを特徴とする請求項２記載の舗装材。
【請求項４】
前記土砂材料は、目開き５ｍｍの篩を通過したものであることを特徴とする請求項１〜３のうちのいずれか一項記載の舗装材。
【請求項５】
請求項１〜４のうちのいずれか一項記載の舗装材に加水して混練したものを敷き均して締め固めることを特徴とする舗装方法。
【請求項６】
請求項１〜４のうちのいずれか一項記載の舗装材に加水して混練したものを敷き均して締め固めて得られることを特徴とする舗装体。
【発明の詳細な説明】
【技術分野】
【０００１】
本発明は、自転車道、歩行者道、遊歩道等の舗装材、舗装方法及び舗装体に関するものである。
【背景技術】
【０００２】
従来、駐車場、自転車道、遊歩道、歩行車道等の舗装には、アスファルト舗装が多く使用されている。
アスファルト舗装は耐久性はあるが、照り返しが強い上に透水性が比較的低いので、ヒートアイランド現象や地球温暖化の要因ともなっている。
【発明の開示】
【発明が解決しようとする課題】
【０００３】
そこで、本発明は上記課題を解決すべくなされたものであり、その目的とするところは、適度な透水性を有し、照り返しが少ない舗装体と、この舗装体を得るための舗装材及び舗装方法を提供することにある。
【課題を解決するための手段】
【０００４】
本発明は上記目的を達成するため次の構成を備える。
すなわち、本発明の舗装材は、土砂材料１００重量部に対して、セメントが１３〜２０重量部配合されていることを特徴とする。
また、有害物の溶出を防止する硬化剤が添加されていることを特徴とする。
また、セメント１００重量部に対して、硬化剤が１０〜２０重量部配合されていることを特徴とする。
また、前記土砂材料は、目開き５ｍｍの篩を通過したものであることを特徴とする。
また、本発明の舗装方法は、前記舗装材に加水して混練したものを敷き均して締め固めることを特徴とする。
また、本発明の舗装体は、前記舗装材に加水して混練したものを敷き均して締め固めて得られることを特徴とする。
【発明の効果】
【０００５】
本発明によれば、適度な透水性を有する上に照り返しの少ない、ヒートアイランド現象、及び地球温暖化の防止に適した舗装体を簡単に得ることができる。
【発明を実施するための最良の形態】
【０００６】
以下、本発明について詳細に説明する。
本発明の舗装材は、土砂材料とセメントを含み、さらに好ましくは、有害物の溶出を防止する硬化剤を含むとよい。舗装材におけるこれら材料の配合は、土砂材料１００重量部に対して、セメントが１３〜２０重量部である。硬化剤を含む場合は、セメント１００重量部に対して、硬化剤が１０〜２０重量部である。
【０００７】
土砂材料の内容は特に限定されず、真砂土、砂質土等の天然土砂が使用できる。従って、現場で地面を掘り下げることで排出される土砂を、土砂材料として使用してもよい。
土砂材料は、予め表面水率が０〜５重量％程度となるように自然乾燥させる。また、土砂材料は、所定の目開きの篩にかけて、所定の大きさ以上の団粒化された固まりを除去し、篩を通過したものだけを使用するとよい。篩は、目開き５ｍｍであると好適である。これにより強度、透水性等の性質の均一な舗装体を得ることができる。
セメントとしては、ポルトランドセメント、高炉セメント、フライアッシュセメント等様々なセメントが使用できる。
セメントの配合量は、土砂材料１００重量部に対して１３〜２０重量部であるとよく、好ましくは１５〜１８重量部である。セメントの配合が１３重量部未満であると得られる舗装体が強度不足となり、２０重量部を超えると所望の透水性を有する舗装体が得られない。
【０００８】
硬化剤としては、６価クロム、鉛、水銀等の有害な重金属や、ダイオキシン類等の有機塩素化合物の溶出を防止して無害化することができ、様々な種類の有害物を含むおそれのある汚染土壌等の無害化にも対応可能なものが好適であり、具体的には、株式会社グリーンワールド製のＭＬＧスーパーが挙げられる。この硬化剤を舗装材の材料として使用することで、セメント中に含まれるおそれのある６価クロムばかりでなく、セメントや土砂材料中に含まれるその他有害物の溶出を防止して無害化することができる。
硬化剤の配合量は、セメント１００重量部に対して１０〜２０重量部であると好適である。この配合量によれば、所望の透水性を有すると共に、安定して無害化された舗装体を得ることができる。
【０００９】
上記構成からなる舗装材は、予め加水した後、混練して使用する。つまり、上記舗装材を用いる舗装方法としては、土砂材料、セメント、硬化剤及び水を混合して混練し、これを一定厚さに敷き均した後、締め固め、養生して舗装体を得る方法が用いられる。
舗装材の配合が、土砂材料１００重量部、セメント１３〜２０重量部の場合、水の配合量は４．０〜５．７重量部であるとよい。
上記配合において水の量が４．０重量部未満であると、上記材料の混合物は流動性の低いものとなるので、混練作業に時間がかかり効率が悪いという欠点がある。水の量が５．７重量部を超えると、得られる舗装体の強度が低くなってしまう。
【００１０】
これら材料の混練にはコンクリートミキサー等が使用でき、従って既存の生コンプラントが利用できる。
そして、上記材料を混練して得られた混練物をダンプトラックに積み込んで現場へ運搬し、アスファルトフィニッシャー等を用いて路床上に敷き均す。路床上に下層路盤及び上層路盤からなる路盤を形成し、この路盤上に混練物を敷き均してもよいのは勿論である。敷き均し作業は、必要に応じてトンボ等を使う人力を用いるとよい。
混練物が所定厚さに敷き均されたら、振動ローラー、タイヤローラー、小型転圧機等を用いて転圧を行い、混練物を締め固める。その後、所定時間養生を行って、舗装体が得られる。
【００１１】
上記舗装材、舗装方法及びこれにより得られた舗装体によれば、次のような効果が得られる。
得られた舗装体は、少ないセメント量に対して土砂材料が比較的多く含まれているので、土砂材料の性質を多く有している。具体的には、舗装体は、アスファルト舗装に比較して透水性が有り、照り返しも少ないといった有利な点をもつ。
さらに、アスファルト舗装は、その人工的な外観により無味乾燥な印象を与えがちであったが、本発明による舗装体は土砂様の外観を呈して自然美を備え、自然の景観を損なうことがない。
さらに、上記材料の配合量により、十分な強度と耐久性を有した舗装体を得ることができる。
また、土砂材料やセメントに鉛、水銀、６価クロム等の有害な重金属や、ダイオキシン類等の有害な有機塩素化合物が含まれていても、硬化剤によって長期に安定して無害化することができる。また、硬化剤の添加によって、少ない量のセメントでも十分な強度を有した舗装体を得ることができる。
【００１２】
舗装にあたっては、コンクリートミキサーやアスファルト用の機械等、既存の機械が利用でき、特別な機械を必要としないので手軽で経済的である。
また、現場で地面を掘り下げることで排出される土砂を土砂材料として使用すれば、排出された土砂を処理するための費用や手間が省ける。
さらに、舗装体は、粉砕等の処理を行うことで再び舗装材の土砂材料として１００％再利用することができる。
上記効果を有することから得られた舗装体は、小型車の駐車場、自転車道、歩行者道、遊歩道等の表層に特に適している。
【実施例１】
【００１３】
目開き５ｍｍの篩にかけて篩を通過した天然土砂１６２０ｋｇ、セメント２７０ｋｇ、硬化剤（株式会社グリーンワールド製のＭＬＧスーパー）２７ｋｇ及び水８０ｋｇを均一に混練した。これをダンプトラックに積み込んで現場に運搬し、舗装用のアスファルトフィニッシャーおよび人力によって路床上に敷き均した。その後、振動ローラー、タイヤローラー、小型転圧機等の転圧機を用いて転圧し、締め固めを行って舗装体を得ることができた。